상기 제조 예 1 에 따라 제조 된 시드 라텍스 100 중량 부 에 대하 여 , 불포화 카르복실 산인 메틸 메타 아크릴 레이트 5 중량 부 , 메타크릴산 0 . 3 중량 부 , 아크릴산 0 . 3 중량 부 , 이 타코닉 산 0 . 1 중량 부 , 퓨마 릭 산 0 . 1 중량 부 , 음 이온 유화제 0 . 2 중량 부 , 암포 트릭 안정 제인 노닐 페닐에테르 슬 폰 산염 0 . 1 중량 부 , 전해질 인 포타슘 카바 네이트 0 . 5 중량 부 , 분자량 조절 제 인 n - 도 데 실 메르캅탄 0 . 1 중량 부 , 유기 가교제 인 디 비닐 벤젠 0 . 1 중량 부 , 2 헥사 에틸 메틸 아크릴 레이트 1 . 0 중량 부 및 아크릴 아마이드 1 . 0 중량 부를 반응기 에 투입 하 고 , 30 분 간 교반 시키 면서 내부 온도 를 53 ℃ 까지 상승 시킨 후 , 내부 온도 가 55 ℃ 에 도달 했 을 때 , 반응 개시제 인 포타슘 퍼 설 페이드 1 중량 부 및 환원제 인 소듐 바이 설파이드 0 . 1 중량 부 를 투입 하 고 이때 를 반응 시작 시간 으로 기준 한 후 , 모노머 인 부타디엔 10 중량 부 , 스티렌 10 중량 부 및 아크릴로니트릴 25 ~ 50 중량 부를 4 시간 동안 일정 유량 으로 연속 적 으로 투입 하 여 2 시간 반응 시킨 후 , 80 ℃ 로 승 온 하 고 , 반응 4 시간 째 에 불포화 카르복실 산인 메타크릴산 0 . 3 ~ 0 . 5 중량 부 및 아크릴산 0 . 3 ~ 0 . 5 중량 부를 반응기 에 투입 하 고 , 최종 TSC 47 % 이상 , 전환 율 98 % 이상 이 되 었 을 때 , 수산화 나트륨 수용액 으로 pH 를 9 . 5 ~ 11 로 조정 한 후 비 이온 성 유화제 인 노닐 페닐에테르 계 유화제 1 중량 부 및 감수 지연제 인 폴리 카르본 산염 1 . 0 중량 부 를 첨가 하 고 80 ℃ 의 진공 상태 에서 1 시간 숙성 및 반응 시켜 제조 하 였 다 .